(57)【要約】      （修正有）【課題】フィルムにコート層を形成させる際に発生する塗布抜けや塗布スジなどの塗布欠陥や、後工程の汚染を軽減することができるコーティングロッド、及びそれを用いたフィルムの製造方法の提供。【解決手段】走行するフィルムの少なくとも片面に塗液を塗布するコーティング工程、及び以下の表面に螺旋状の溝を有する領域（螺旋部）及び螺旋部の長さが最長のものをＡ領域２ａ、Ａ領域に近接し螺旋の進行方向が逆であるものをＢ領域３ａ、Ａ領域と螺旋の進行方向が逆であり、Ｂ領域よりも溝の深さが大きいものをＣ領域４ａを備えるコーティングロッドで塗液を計量又はスムージングするスムージング工程をこの順に有する、フィルムの製造方法。Ａ領域とＢ領域の距離及びＢ領域とＣ領域の距離がいずれも２．０ｎｍ以下であるフィルムの製造方法。【選択図】図１
2018086605.tif 000002
【特許請求の範囲】
【請求項１】
走行するフィルムの少なくとも片面に塗液を塗布するコーティング工程、及び以下の特徴１及び２を備えるコーティングロッドで塗液を計量又はスムージングするスムージング工程をこの順に有することを特徴とする、フィルムの製造方法。
特徴１：表面に螺旋状の溝を有する領域（螺旋部）を複数有する。
特徴２：螺旋部のうち、その長さが最長のものをＡ領域、Ａ領域に最も近接し、かつＡ領域と螺旋の進行方向が逆であるものをＢ領域、Ｂ領域から観察したときにＡ領域の反対側に位置し、Ａ領域と螺旋の進行方向が逆であり、かつＢ領域よりも溝の深さが大きいものをＣ領域としたときに、少なくともＡ領域、Ｂ領域、及びＣ領域を有する。
【請求項２】
前記コーティングロッドにおける前記Ａ領域と前記Ｂ領域の距離、及び前記Ｂ領域と前記Ｃ領域の距離が、いずれも２．０ｍｍ以下であることを特徴とする、請求項１に記載のフィルムの製造方法。
【請求項３】
前記コーティング工程における塗液供給量が１Ｌ／分以上３０Ｌ／分以下であり、前記スムージング工程におけるフィルムの走行速度が１０ｍ／分以上１００ｍ／分以下であることを特徴とする、請求項１又は２に記載のフィルムの製造方法。
【発明の詳細な説明】
【技術分野】
【０００１】
本発明は、フィルムの製造方法に関する。
【背景技術】
【０００２】
基材である樹脂フィルムにコート層を設けることにより、密着性、帯電防止性、易滑性、及び光学特性等の様々な機能を付与することができ、このようなコートフィルムは非常に幅広い用途に展開されている。特に近年はＩＴ分野の成長に伴い、ＬＣＤやＰＤＰ等のフラットパネルディスプレイやタッチパネルなどの表示材料、表面保護材料、又は加飾フィルムなどの基材として、このようなコートフィルムの使用量が増加している。このような領域においては、ディスプレイの高精細化や大画面化に伴い、機能性に加えて外観上の欠点やムラがないことが強く求められている。
【０００３】
特に上記ディスプレイやタッチパネル等の表示材料に広く使用されているハードコート層を積層したフィルムの場合は、コート層の膜厚のムラにより、干渉ムラ（ある角度から観察した際に視認される部分的な虹彩状反射）が発生するため、厳密な膜厚管理が必要となる。さらに、コート層中への気泡等の混入により発生する微細な欠陥による外観不良についても、品質面及び生産性の観点から軽減する必要がある。
【０００４】
コート層の形成方法としては、コート層を得るための塗液を均一な膜厚で塗布する方法があり、具体例としては、ダイコート法、スプレーコート法、グラビアコート法、及びバーコート法等が挙げられる。特に薄い膜厚のコート層を設けるために選択されるグラビアコート法では、塗液をグラビアロールから転写させることによりフィルム上に塗布するが、グラビアロールの微小な回転ムラやロールの偏芯、ドクターブレードの当たり方、グラビア版の目詰まりなどにより膜厚が変動しやすく、膜厚の調整が困難であった。
【０００５】
一方、コーティングロッドを用いたバーコート法は、コーティングロッドにより塗液を塗布してコート層を形成させる方法であり、コーティングロッドが直接塗液に接触して余剰な塗液をかき取ることでより均一な膜を形成させることもできる。この方法は回転ムラやフィルムの走行状態の影響を受けにくく、均一な膜を形成するのに有利である。しかしながら、バーコート法においては、コーティングロッドの上流側と下流側にメニスカスと呼ばれる塗液の溜り部が形成される。そして、塗布端部の脈動などにより、塗布端部からメニスカスに空気が入り込んで気泡が発生することによる塗布抜けや、メニスカスの変形による塗布スジと呼ばれる欠点を引き起こすことがあった。
【０００６】
これらの問題に対して、特許文献１では塗布端部近傍において、ローラーなどで塗布面の反対側からフィルムを押し込むことで、フィルムとコーティングロッドとの間における塗布端部からの気泡の流入を抑制する方法が提案されている。特許文献２ではコーティングロッド幅方向の溝部両端より内側部分に溝深さの浅い溝を設け、塗布端部で発生した気泡を捕集することにより、製品となる部分への気泡の流入を抑制する方法が提案されている。そして、特許文献３ではコーティングロッド幅方向の両端部の溝深さを浅溝部より浅くし、塗液注入領域を制御することで、コーティング部への気泡の流入を軽減する方法が提案されている。
【先行技術文献】
【特許文献】
【０００７】
【特許文献１】特開２００３−１８１３５７号公報
【特許文献２】特開２００７−０８３１９９号公報
【特許文献３】特開２０１４−１８８４２４号公報
【発明の概要】
【発明が解決しようとする課題】
【０００８】
しかしながら、特許文献１の方法では、ローラーなどでフィルムを押し込む際の圧力により、フィルムの破れが生じることがある。また、圧力を大きくすれば、フィルムの塗布面と反対側の面がローラーと擦過し、塗布面がコーティングロッドと擦過する。そのため、生産性や品質の面から十分な圧力をかけられず、気泡の流入を十分に軽減できないことも問題となる。特許文献２の方法では、塗布端部の脈動によって発生した気泡が塗液の表面張力や粘度によっては浅溝部を超えて内側へ流入し、塗布欠点になることがある。また、特許文献３に記載の方法では、注入された塗液がフィルム端部まで流れて後工程を汚染することがある。
【０００９】
本発明は、係る従来技術の問題点に鑑みてなされたもので、フィルムにコート層を形成させる際に発生する塗布抜けや塗布スジなどの塗布欠陥や、後工程の汚染を軽減することができるフィルムの製造方法を提供することをその課題とする。
【課題を解決するための手段】
【００１０】
係る課題を解決するために、本発明は以下の構成からなる。
（１）  走行するフィルムの少なくとも片面に塗液を塗布するコーティング工程、及び以下の特徴１及び２を備えるコーティングロッドで塗液を計量又はスムージングするスムージング工程をこの順に有することを特徴とする、フィルムの製造方法。
特徴１：表面に螺旋状の溝を有する領域（螺旋部）を複数有する。
特徴２：螺旋部のうち、その長さが最長のものをＡ領域、Ａ領域に最も近接し、かつＡ領域と螺旋の進行方向が逆であるものをＢ領域、Ｂ領域から観察したときにＡ領域の反対側に位置し、Ａ領域と螺旋の進行方向が逆であり、かつＢ領域よりも溝の深さが大きいものをＣ領域としたときに、少なくともＡ領域、Ｂ領域、及びＣ領域を有する。
（２）  前記コーティングロッドにおける前記Ａ領域と前記Ｂ領域の距離、及び前記Ｂ領域と前記Ｃ領域の距離が、いずれも２．０ｍｍ以下であることを特徴とする、（１）に記載のフィルムの製造方法。
（３）  前記コーティング工程における塗液供給量が１Ｌ／分以上３０Ｌ／分以下であり、前記スムージング工程におけるフィルムの走行速度が１０ｍ／分以上１００ｍ／分以下であることを特徴とする、（１）又は（２）に記載のフィルムの製造方法。
【発明の効果】
【００１１】
本発明により、フィルムにコート層を形成させる際に発生する塗布抜けや塗布スジなどの塗布欠陥や、後工程の汚染を軽減することができるフィルムの製造方法を提供することができる。
【図面の簡単な説明】
【００１２】
【図１】本発明の一実施態様に係るフィルムの製造方法で用いるコーティングロッドの概略側面図である。
【図２】塗液をスムージングするコーティングロッドを用いた塗布装置の一例を示す側面図である。
【図３】図２の塗布装置の上面図である。
【図４】塗液を計量するコーティングロッドを用いた塗布装置の一例を示す側面図である。
【図５】図４の塗布装置の上面図である。
【発明を実施するための形態】
【００１３】
本発明のフィルムの製造方法は、走行するフィルムの少なくとも片面に塗液を塗布するコーティング工程、及び以下の特徴１及び２を備えるコーティングロッドで塗液を計量又はスムージングするスムージング工程をこの順に有することを特徴とする。
特徴１：表面に螺旋状の溝を有する領域（螺旋部）を複数有する。
特徴２：螺旋部のうち、その長さが最長のものをＡ領域、Ａ領域に最も近接し、かつＡ領域と螺旋の進行方向が逆であるものをＢ領域、Ｂ領域から観察したときにＡ領域の反対側に位置し、Ａ領域と螺旋の進行方向が逆であり、かつＢ領域よりも溝の深さが大きいものをＣ領域としたときに、少なくともＡ領域、Ｂ領域、及びＣ領域を有する。
【００１４】
以下に、本発明のフィルムの製造方法で用いるコーティングロッドについて図面を参照して説明する。図１は、本発明の一実施態様に係るフィルムの製造方法で用いるコーティングロッドの概略側面図を示すものである。図１に示すコーティングロッド（１）は巨視的に観察したときの形状が円柱形状であり、その表面に螺旋状の溝を有する領域（螺旋部）を有する。そして、この螺旋部は３つの領域に分かれており、その長さが最長のものがＡ領域（２ａ）、Ａ領域（２ａ）に最も近接しているものがＢ領域（３ａ）、Ｂ領域（３ａ）から観察したときにＡ領域（２ａ）の反対側に位置するものがＣ領域（４ａ）である。すなわち、Ａ領域（２ａ）、Ｂ領域（３ａ）、及びＣ領域（４ａ）は、この順にコーティングロッド（１）の表面に形成されている。そして、Ａ領域（２ａ）は、Ｂ領域（３ａ）及びＣ領域（４ａ）とは螺旋の進行方向が異なる。すなわち、Ｂ領域（３ａ）及びＣ領域（４ａ）は螺旋の進行方向が同じである。また、Ｂ領域（３ａ）よりもＣ領域（４ａ）において溝の深さが大きく、各領域内における溝の幅や螺旋の形状は一定である。なお、螺旋部の長さとは、ロッドに平行な方向についての螺旋部の長さをいう。すなわち、Ａ領域の長さは２ｂ、Ｂ領域の長さは３ｂ、Ｃ領域の長さは４ｂに相当する。
【００１５】
本発明のフィルムの製造方法は、走行するフィルムの少なくとも片面に塗液を塗布するコーティング工程、及び以下の特徴１及び２を備えるコーティングロッドで塗液を計量又はスムージングするスムージング工程をこの順に有することが重要である。
特徴１：表面に螺旋状の溝を有する領域（螺旋部）を複数有する。
特徴２：螺旋部のうち、その長さが最長のものをＡ領域、Ａ領域に最も近接し、かつＡ領域と螺旋の進行方向が逆であるものをＢ領域、Ｂ領域から観察したときにＡ領域の反対側に位置し、Ａ領域と螺旋の進行方向が逆であり、かつＢ領域よりも溝の深さが大きいものをＣ領域としたときに、少なくともＡ領域、Ｂ領域、及びＣ領域を有する。
【００１６】
このような態様とすることにより、フィルムにコート層を形成させる際に発生する塗布抜けや塗布スジなどの塗布欠陥や、後工程の汚染を軽減することができる。さらに、フィルムに塗布する塗液の量を容易に調節することや、かつフィルム面全体において塗液の量をより均等にすることもできる。ここで、コーティング工程とスムージング工程をこの順に有するとは、コーティング工程より後にスムージング工程を有する態様の他、コーティング工程とスムージング工程を兼ねた工程を有する態様も含む。また、走行するフィルムとは、製造過程にあるフィルムの他、一旦ロール状に巻き取った後再度巻き出しているフィルムも含む。
【００１７】
Ａ領域の長さは、本発明の効果を損なわない限り特に制限されないが、生産性を損なわない程度の製品幅を確保し、かつ製品を運搬できる程度の大きさとする観点から、５００ｍｍ以上２，０００ｍｍ以下であることが好ましい。Ｂ領域の長さは、本発明の効果を損なわない限り特に制限されないが、気泡を十分に排出し、かつ後工程の汚染を軽減する観点から、１０ｍｍ以上５０ｍｍ以下であることが好ましく、１５ｍｍ以上５０ｍｍ以下であることがより好ましい。Ｃ領域の長さは、本発明の効果を損なわない限り特に制限されないが、後工程の汚染を軽減する観点から１００ｍｍ以上２００ｍｍ以下であることが好ましい。
【００１８】
本発明のフィルムの製造方法におけるコーティングロッドは、コーティングロッド上の塗布端部で発生した気泡の位置をコントロールする観点から、表面に螺旋状の溝を有する領域（螺旋部）を有すること、すなわち特徴１を備えることが重要である。コーティングロッドに螺旋部が存在しない場合、発生した気泡の位置を十分にコントロールすることができず、最終的に製品として回収する部分に気泡が移動することがある。
【００１９】
本発明のフィルムの製造方法におけるコーティングロッドは、最終的に製品となる部分への気泡混入や後工程の汚染を軽減すること、及びフィルムの生産性の観点から、螺旋部のうち、その長さが最長のものをＡ領域、Ａ領域に最も近接し、かつＡ領域と螺旋の進行方向が逆であるものをＢ領域、Ｂ領域から観察したときにＡ領域の反対側に位置し、Ａ領域と螺旋の進行方向が逆であり、かつＢ領域よりも溝の深さが大きいものをＣ領域としたときに、少なくともＡ領域、Ｂ領域、及びＣ領域を有すること、すなわち特徴２を備えることが重要である。ここで、溝の深さとは、回転軸を含む面でコーティングロッドを切断した際の、溝部を形成するコーティングロッドの表面の頂部を結んだ直線と溝部の最深部との距離をいう。
【００２０】
スムージング工程においてコーティングロッドを通過したフィルムのうち、Ａ領域を通過した部分は、最終的に製品となる部分を全て包含する。そのため、塗布端部付近で発生した気泡をＡ領域側に流入させないことが、最終的に得られるフィルムの品質の面から重要である。コーティングロッドがＡ領域を有することにより、気泡が螺旋に従って移動するため、最終的に製品となる部分の範囲外に気泡を送ることが容易となる。さらに、コーティングロッドがＡ領域を有することにより、フィルムに塗布する塗液の量を調節することもできる。具体的には、Ａ領域の溝の深さ（体積）を大きくすることにより、塗液の量を増やすことができ、Ａ領域の溝の深さ（体積）を小さくすることにより、塗液の量を減らすことができる。一方、Ｂ領域やＣ領域を通過した部分は、製造過程で切除され、最終製品には含まれない。そのため、螺旋部のうちＡ領域の長さが最長であることにより、最終的に得られる製品の幅をより大きく、製造過程で除去される部分の幅をより小さくすることができるため、フィルムの生産性が向上する。
【００２１】
スムージング工程においてコーティングロッドを通過したフィルムのうち、Ｂ領域を通過した部分は塗布端部を含む。前述のとおり、最終的に製品となるのはＡ領域を通過した部分のみであるため、Ｂ領域を通過した部分に気泡が入っても製品の品質には問題はない。但し、この部分に発生した気泡を、Ａ領域側に移動させないことが重要となる。
【００２２】
本発明のフィルムの製造方法におけるコーティングロッドは、Ｂ領域及びＣ領域における螺旋の進行方向がＡ領域の螺旋の進行方向と逆である。そのため、Ａ領域の螺旋がＢ領域やＣ領域と反対側に進行するように回転させることにより、Ｂ領域やＣ領域を通過した部分において発生した気泡のＡ領域側への流入を軽減することができる。
【００２３】
一方、Ｂ領域とＡ領域の螺旋の進行方向が同一であると、塗布端部付近において発生する気泡がＡ領域側に流入しやすくなり、製品の品質が悪化することがある。さらに、Ｃ領域とＡ領域の螺旋の進行方向も同一（Ａ領域、Ｂ領域、及びＣ領域の螺旋の進行方向が全て同一）であると、コーティングロッドの回転によりコーティングロッドのＣ領域とフィルムの間の空気が螺旋の進行方向に沿って移動するため、塗布端部付近における気泡が増加し、増加した気泡がＡ領域側に移動してさらなる品質悪化を招くこともある。また、Ｂ領域とＡ領域の螺旋の進行方向が異なっていても、Ｃ領域とＡ領域の螺旋の進行方向が同一であると、発生した気泡が塗布端部付近で滞留し、気泡の増加に伴ってＡ領域側に気泡が移動することがある。
【００２４】
本発明のフィルムの製造方法におけるコーティングロッドは、Ｂ領域及びＣ領域における螺旋状の溝により気泡を幅方向外側（Ａ領域の反対側）へ送ることができるが、同時に塗液も幅方向外側へ拡散することとなる。このとき、Ｃ領域の溝がＢ領域の溝より浅いと、Ｂ領域付近で気泡が形成されやすくなるだけでなく、塗液の拡散がより大きくなって後工程の汚染の原因となることもある。そのため、Ｃ領域においてＢ領域よりも溝の深さを大きくすることにより、気泡の発生と塗液による後工程の汚染をいずれも軽減することができる。このときＡ領域における溝の深さは、本発明の効果を損なわない限り任意に設定することができる。なお、幅方向とはフィルムが走行する方向（長手方向）と垂直であり、かつフィルム面に平行な方向をいう。
【００２５】
本発明のフィルムの製造方法におけるコーティングロッドは、本発明の効果を損なわない限り、Ａ領域とＢ領域の間隔やＢ領域とＣ領域の間隔については特に制限されない。例えば、各領域の間に、両側の領域の溝が混在する部分や溝のない部分が存在していてもよい。但し、塗布欠点の軽減と後工程の汚染の軽減を両立させる観点から、コーティングロッドにおけるＡ領域とＢ領域の距離、及びＢ領域と前記Ｃの距離が、いずれも２．０ｍｍ以下であることが好ましい。ここでＡ領域とＢ領域の距離とは、Ａ領域とＢ領域の間における溝のない部分、もしくは両側の領域の溝が混在する部分の長さをいう。Ｂ領域とＣ領域の距離も同様である。
【００２６】
Ａ領域とＢ領域の距離が２．０ｍｍ以下であることにより、Ａ領域とＢ領域の間における気泡滞留による塗布欠点をより軽減することができる。また、Ｂ領域とＣ領域の距離が２．０ｍｍ以下であることにより、塗布端部の拡散を安定して抑制することができる。
【００２７】
また、本発明のフィルムの製造方法におけるコーティングロッドは、Ａ領域、Ｂ領域、及びＣ領域を全て少なくとも一つ以上有するのであれば、本発明の効果を損なわない限り、その他に螺旋部を有していてもよいが、塗工幅の調整の自由度を考慮すると、図１に示すようにＢ領域及びＣ領域がＡ領域の一方の端にあることが好ましい。このような態様とすることにより、Ａ領域の長さの範囲で、塗工幅を任意に調整することができる。図１に示す例以外の態様としては、Ｂ領域及びＣ領域がＡ領域の両端にある例が挙げられる。
【００２８】
なお、本発明のフィルムの製造方法におけるコーティングロッドの螺旋状の溝は、溝深さの異なるダイスで１本のバーを切削する方法、径の異なるワイヤーをバーに巻いてワイヤーバーとする方法、レーザーでパターン加工する方法、及び溝を樹脂等の充填剤で埋める方法等により形成することができる。
【００２９】
本発明のフィルムの製造方法に用いる塗布装置は、本発明の効果を損なわない限り特には限定されないが、塗液注入端部の一方の端部をＡ領域、もう一方の端部をＢ領域に形成できる塗布装置であることが好ましい。塗液注入端部の一方をＢ領域に形成することで、塗布端部で発生した気泡のＡ領域側への移動を軽減し、かつ塗布端部の拡散も軽減することができる。
【００３０】
本発明のフィルムの製造方法であって、コーティング工程より後にスムージング工程を有する例としては、例えば図２及び３に示すような塗布装置を用いる方法が挙げられる。図２及び３に示す塗布装置により、長手方向（６）に走行するフィルム（５）に、塗液供給部（７）から塗液（１２）を塗布し、Ａ領域（２ａ）、Ｂ領域（３ａ）、及びＣ領域（４ａ）を有し、コロ（９）で支持されたコーティングロッド（１）によりフィルム（５）面において塗液（１２）の量をより均等化することができる。このとき、塗布幅を調整する塗液規制板（８）の位置を調整することで、Ｂ領域（３ａ）通過する部分に一方の塗液注入端部を形成することができる。但し、コート層の流動性、フィルムの表面塗れ張力、製膜速度、塗液の注入量等によって塗液注入端の変動等が生じると、定常的に目的とする領域に塗液を注入できない場合も想定されるため、Ｂ領域（３ａ）とＣ領域（４ａ）の境界よりも５ｍｍ以上内側のＢ領域（３ａ）に塗液注入端を調整することが好ましい。なお、塗液（１２）を飛散させないため、コロ（９）は上流側カバー（１０）、下流側カバー（１１）で覆われており、これらのカバーの下には塗液受けパン（１３）が設置されている。
【００３１】
また、本発明のフィルムの製造方法であって、コーティング工程とスムージング工程を兼ねた工程を有する例としては、図４及び５に示すような塗布装置を用いる方法が挙げられる。図４及び５に示す塗布装置により、上流側カバー（１０）、下流側カバー（１１）、低部カバー（１４）に覆われた空間内に、塗液供給部（７）から塗液（１２）を供給し、Ａ領域（２ａ）、Ｂ領域（３ａ）、及びＣ領域（４ａ）を有し、コロ（９）で支持されたコーティングロッド（１）自身の回転により、塗液（１２）を持ち上げて長手方向（６）に走行するフィルム（５）に塗布し、同時にフィルム（５）面全体において塗液（１２）の量をより均等化することができる。本方法においても、前記方法と同様に底部カバー（１４）のコーティングロッド軸方向の位置を調整することより、Ｂ領域（３ａ）通過する部分に一方の塗液注入端部を形成することができる。なお、塗液（１２）を飛散させないため、底部カバー（１４）の下には塗液受けパン（１３）が設置されている。
【００３２】
また、図５において、塗液の端部位置について説明する。コーティングロッド（１）は、Ａ領域（２ａ）、Ｂ領域（３ａ）及びＣ領域（４ａ）を順に有し、一方の塗液端部がＡ領域（２ａ）内に、他方の塗液端部がＢ領域（３ａ）内に位置するように塗液規制版（８）を設置する。このような態様とすることにより、Ａ領域（２ａ）側への気泡の流入を軽減することができる。
【００３３】
本発明のフィルムの製造方法においては、工程の汚染を軽減する観点から、コーティング工程における塗液供給量が１Ｌ／分以上３０Ｌ／分以下であることが好ましい。より好ましくは、１Ｌ／分以上１５Ｌ／分以下である。このような態様とすることにより、コーティングロッドにより掻き落とされた塗液の液はねを抑制することができるため、工程の汚染が軽減される。
【００３４】
また、本発明のフィルムの製造方法においては、生産性と後工程の汚染を軽減する観点から、フィルムの走行速度が１０ｍ／分以上１００ｍ／分以下であることが好ましい。より好ましくは５０ｍ／分以上１００ｍ／分以下である。フィルムの走行速度が１０ｍ／分未満の場合、フィルムの走行速度が遅いことによる生産性の低下を招くことがある。また、フィルムの走行速度が１００ｍ／分を超える場合、コーティングロッドの回転による塗液の拡散が十分に軽減されず後工程の汚染に繋がることがある。
【００３５】
以下、本発明のフィルムの製造方法について、具体的に説明する。但し、これは本発明の一実施態様を示すものであり、本発明はこれに限定されない。
【００３６】
まず、樹脂のペレット等の原料を押出機の原料投入部に供給し、加熱溶融する。その後、ギヤポンプ等で押出量を均一化して溶融物を押出し、フィルター等を介して異物やゲル化物などを取り除く。このとき、押出機は１台であっても複数台であってもよく、複数台の押出機を用いる場合（組成の異なる複数の層を有するフィルムを製造する場合等）はフィルターを通過した溶融物を積層装置に送り込む。積層装置としては、マルチマニホールドダイやフィードブロックやスタティックミキサー等を用いることができ、これらを任意に組み合わせてもよい。
【００３７】
このようにして得られた溶融物を口金からシート状に吐出し、キャスティングドラム等の冷却体上で冷却固化して無配向フィルムを得る。シート状溶融物から無配向フィルムを得る具体的な方法としては、ワイヤー状、テープ状、針状あるいはナイフ状等の電極を用いて、シート状溶融物を静電気力によりキャスティングドラム等の冷却体に密着させて急冷固化させる方法が好ましい。他には、スリット状、スポット状又は面状の装置からエアーを吹き出して、シート状溶融物をキャスティングドラム等の冷却体に密着させて急冷固化させる方法や、ニップロールでシート状溶融物を冷却体に密着させて急冷固化させる方法も好ましく用いることができる。
【００３８】
得られた無配向フィルムを長手方向に延伸（縦延伸）することにより、一軸配向フィルムを得る。縦延伸は、１本又は周速の等しい複数本の延伸ロールを使用して１段階で行うことも、周速の異なる複数本の延伸ロールを使用して多段階に行うことも可能である。延伸時のフィルム温度は、熱結晶化温度（Ｔｍｃ）−１５℃以下に制御することが好ましい。また、縦延伸の倍率はフィルムの特性に応じて適宜調整すればよく、１倍より大きく１５倍以下とするのが一般的である。なお、縦延伸では、無配向フィルムを予熱ロールで加熱した後に、さらに赤外線ヒーター等により加熱することも可能であり、上述した縦延伸と同等の温度条件を適用することが、キズの発生を抑制する点で有効である。
【００３９】
次いで、得られた一軸配向フィルムの両面もしくは片面に、特徴１及び２を備えるコーティングロッドを用いてコート層を形成させるための塗液を塗布する。特徴１及び２を備えるコーティングロッドにより、走行するフィルムの表面に塗布された塗液のスムージングや計量が可能となり、さらに塗液中の気泡を製品となる部分以外の部分へ移動させることも可能となる。
【００４０】
特徴１及び２を備えるコーティングロッドの直径は、１０ｍｍ以上１５ｍｍ以下であることが好ましい。直径が１０ｍｍを下回ると、コーティングロッドの回転数を多くしなければならず、回転数の増加により塗液がハネやすくなることがある。一方、直径が１５ｍｍを超えると、リブスジと呼ばれる搬送方向に沿ったスジ状の塗布欠点が発生しやすくなることがある。
【００４１】
また、特徴１及び２を備えるコーティングロッドは、本発明の効果を損なわない限り、走行するフィルムとの摩擦力によって回転する方式（従動回転方式）であっても、モーター等の駆動装置によって回転する方式であってもよい。後者の場合においては、フィルムに傷が入ることを軽減するため、コーティングロッドはフィルムの走行方向に、フィルムの走行速度と実質的にほぼ同一の速度で回転させることが好ましい。ここで、「実質的にほぼ同一の速度で回転させる」とは、コーティングロッドの周速とフィルムの走行速度との差が±１０％以下となるようにコーティングロッドを回転させることをいう。但し、製品の用途等により、フィルムの傷が問題にならない場合はコーティングロッドをフィルムの走行速度と異なる速度で回転させてもよく、また、フィルムの走行方向と逆方向に回転させてもよい。
【００４２】
特徴１及び２を備えるコーティングロッドの各領域における溝の深さは、Ｃ領域においてＢ領域よりも溝の深さが大きい限り、本発明の効果を損なわない範囲で自由に設定することができる。但し、Ａ領域からＢ領域方向への気泡の流入を軽減する観点から、Ａ領域における溝の深さを１とした際に、Ｂ領域における溝の深さを０．１以上１以下とすることが好ましい。
【００４３】
特徴１及び２を備えるコーティングロッドの材質は、本発明の効果を損なわない限り特に制限されないが、ステンレスが好ましく、ＳＵＳ３０４又はＳＵＳ３１６がより好ましい。さらに、特徴１及び２を備えるコーティングロッドの表面にはハードクロムメッキなどの表面処理を施してもよい。
【００４４】
本発明のフィルムの製造方法においては、特徴１及び２を備えるコーティングロッドを備えた図２及び３に例示する装置、又は図４及び５に例示する装置を用いることができる。このとき、一方の塗布端部がＢ領域を通過するように配置することによりＡ領域側への気泡の移動が軽減され、気泡混入に伴う塗布欠点の発生を抑えることができる。
【００４５】
塗液の塗布量は、本発明の効果を損なわない限り特に制限されず、必要なコート層の厚みに応じて適宜選択することができる。但し、塗布液の製造工程における流動性によるフィルムの平面性の悪化の抑制や、製造工程において十分に塗布液を乾燥させる観点から、塗布直後の湿潤状態において２ｇ／ｍ２以上１００ｇ／ｍ２以下が好ましく、４ｇ／ｍ２以上５０ｇ／ｍ２以下がより好ましい。塗液の塗布量はコーティングロッドに形成された溝の深さや体積等によって調節できる。
【００４６】
塗液を塗布した一軸配向フィルムを、テンターオーブン等の装置により横延伸することして二軸配向フィルムを得る。横延伸する際の温度は、フィルムの厚み、延伸の速度等にもよるが、ガラス転移温度（Ｔｇ）＋１０℃以上熱結晶化温度（Ｔｍｃ）−２５℃以下であることが好ましい。また、横延伸の倍率は、フィルムの厚み、延伸の速度等にもよるが、塗布ムラやフィルム破断などを防止する観点から、３倍以上１０倍以下が好ましい。
【００４７】
塗液を塗布したフィルムを横延伸した後、熱固定を行う。熱固定時の温度は、フィルムを構成する樹脂の種類やフィルムの厚み等により適宜選択することができる。例えば、フィルムを構成する樹脂の主成分がポリエチレンテレフタレートやポリエチレンナフタレートである場合は、２５０℃以上２８０℃以下であることが好ましい。そして、熱固定されたフィルムは、寸法安定性向上のために、さらに弛緩処理を行ってもよい。
【００４８】
熱固定がなされたフィルムはテンターオーブン等の装置の外に排出され、Ａ領域を通過した部分のみが残るように幅方向をトリミングされた後、中間製品ロールとして巻き取られる。その後、スリッターにより、必要な幅と長さに裁断されて１本又は複数本の最終製品となる。
【００４９】
なお、本発明のフィルムの製造方法が適用される好適なフィルムとしては、樹脂フィルムの他、金属帯、紙などを挙げることができる。また、塗液の塗布は、無配向フィルム、一軸配向フィルム、及び二軸配向フィルムのいずれに対して行ってもよく、製膜中のフィルムにインラインで実施することも、製造したフィルムにオフラインで実施することもできる。
【実施例】
【００５０】
［物性の測定法］
以下、実施例により本発明の構成、効果をさらに具体的に説明するが、本発明はこれに限定されるものではない。各実施例の記述に先立ち、塗布欠点、塗布スジ、及び塗布端部の拡散量の評価方法を記載する。
【００５１】
（１）塗布欠点
ポリエステルフィルムロールのスリット工程において、中間ロール巻き出し後の走行フィルム面に対して、フィルム面から１５０ｍｍ離して設置したＬＥＤ光源により、入射角１５°、フィルム位置での照度３０，０００ｌｘの条件で、コート層側から光を照射し、その正反射光（反射角１５°の反射光）をフィルムからの距離が２００ｍｍとなるように設置したＣＣＤカメラにより検出した。なお、ＣＣＤカメラは、フィルム走行速度が５０ｍ／分の場合の分解能が幅方向で０．１６ｍｍ、長手方向で０．１２ｍｍ、画素サイズが１０μｍであり、検出光０．３１ｌｘ・ｓを１，０２４階調に分解する感度を有するものを用いた。ＣＣＤカメラにより検出した信号を長手方向に微分処理し、幅方向３ピクセル以上かつ長手方向１ピクセル以上のサイズであり、微分後の信号閾値が１００階調以上の欠陥個数を１，０００ｍ２に亘ってカウントし、フィルム面積１０ｍ２当たりの欠陥数に換算し、小数点以下２桁目を四捨五入して平均欠陥個数とした。結果は以下の基準で評価し、Ａ〜Ｃを合格、Ｄを不合格とした。
Ａ：平均欠陥個数が１．０個／１０ｍ２以下であった。
Ｂ：平均欠陥個数が１．０個／１０ｍ２より多く２．０個／１０ｍ２以下であった。
Ｃ：平均欠陥個数が２．０個／１０ｍ２より多く３．０個／１０ｍ２以下であった。
Ｄ：平均欠陥個数が３．０個／１０ｍ２より多かった。
【００５２】
（２）塗布スジ
ポリエステルフィルムロールのスリット工程後において、製品ロールより１ｍ（長手方向）×製品幅（幅方向）のフィルムを切り出し、距離４０ｃｍから３２Ｗの三波長蛍光灯光源を入射角４５°にて照射し、正面から観察して見える塗布スジの本数をカウントし、１ｍ２当たりに換算して、これを塗布スジの本数とした。結果は以下の基準で評価し、Ａを合格、Ｄを不合格とした。
Ａ：１本／ｍ２未満
Ｄ：１本／ｍ２以上
（３）塗布端部の拡散量
塗布端部の両端間において、あらかじめ塗布注入端部となるように配置された塗液の注入領域端部の幅寸法と、コーティングロッドを通過した後であり塗布端部を裁断する前のフィルムにおける塗布端部の幅寸法の差を求め、「２」で割り返した値を塗布端部の拡散量とした。結果は以下の基準で評価し、Ａ、Ｂを合格、Ｄを不合格とした。
Ａ：塗布端部の拡散量が３０ｍｍ以内
Ｂ：塗布端部の拡散量が３０ｍｍを超え、５０ｍｍ以内
Ｄ：塗布端部の拡散量が５０ｍｍを超えた。
【００５３】
各実施例及び各比較例では、以下の樹脂等を用いた。
＜ポリエステル樹脂（Ａ）＞
ジカルボン酸単位及びカルボン酸単位の合計（以下、単にカルボン酸単位ということがある。）を１００モル％としたときに、２，６−ナフタレンジカルボン酸単位を４０モル％、テレフタル酸単位を４５モル％、５−スルホイソフタル酸単位を５モル％、トリメリット酸単位を１０モル％含み、かつグリコール単位全体を１００モル％としたときに、エチレングリコール単位を９０モル％、ジエチレングリコール単位を１０モル％含むポリエステル樹脂（ポリエステル樹脂（Ａ））を用いた。ポリエステル樹脂（Ａ）は、以下の方法により製造した。
【００５４】
窒素ガス雰囲気下で、ジカルボン酸成分として２，６−ナフタレンジカルボン酸４０モル部、テレフタル酸４５モル部、５−スルホイソフタル酸ナトリウム５モル部、グリコール成分としてエチレングリコール９０モル部、ジエチレングリコール１０モル部をエステル交換反応器に投入した。これにテトラブチルチタネート（触媒）を全ジカルボン酸成分１万質量部に対して１質量部添加し、１６０〜２４０℃で５時間エステル化反応を行い、溜出液を取り除いた。その後、３価のカルボン酸成分であるトリメリット酸１０モル部と、全ジカルボン酸成分１万質量部に対して１質量部のテトラブチルチタネートを添加し、２４０℃で反応物が透明になるまで溜出液を除いた後、２２０〜２８０℃の減圧下で重縮合反応を行った。得られたポリエステル樹脂（Ａ）のＴｇは８０℃であった。
【００５５】
＜塗液＞
ポリエステル樹脂（Ａ）固形分を１００質量部としたときに、以下の成分を以下の比率で含有し、ポリエステル樹脂（Ａ）固形分換算の濃度が５．０％である水溶液を用いた。また、本塗液を加熱乾燥して得た樹脂固形物のぬれ張力は４２ｍＮ／ｍ、屈折率は１．５８であった。
ポリエステル樹脂（Ａ）：１００質量部
メラミン系架橋剤（三和ケミカル社（株）製“ニカラック”（登録商標）ＭＷ１２ＬＦ）：５０質量部（固形分換算）
平均粒径１４０ｎｍのコロイダルシリカ：１．５質量部
フッ素系界面活性剤（互応化学（株）社製“プラスコート” （登録商標）ＲＹ２）：１．５質量部
［実施例１］
実質的に外部添加粒子を含有しないＰＥＴペレット（極限粘度０．６３ｄｌ／ｇ）を真空中１６０℃で４時間乾燥した後、押出機に供給し２８５℃で溶融押出を行った。押し出された溶融物を、ステンレス鋼繊維を焼結圧縮した平均目開き５μｍのフィルターで濾過し、平均目開き１４μｍのステンレス鋼粉体を焼結したフィルターで濾過した後、Ｔ字型口金よりシート状に押し出した。押し出されたシート状物を、静電印加キャスト法で表面温度２０℃の鏡面キャスティングドラムに巻き付けて冷却固化し、無配向フィルムを得た。こうして得られた無配向フィルムをフィルム表面温度が７０℃となるように予熱ロールで予熱し、さらに上下方向からラジエーションヒーターを用いてフィルム表面温度が９０℃となるまで加熱しつつ、ロール間の周速差を利用して長手方向に３．１倍に延伸し、引き続き冷却ロールで２５℃まで冷却して一軸配向フィルムとした。
【００５６】
次いで、上記一軸配向フィルムに図２及び図３に示した塗布装置を用いて片面に塗液を塗布した後、ローラーによりフィルムを反転させて同様に逆面にも塗液を塗布した。コーティングロッドは、直径１３ｍｍの円柱形状をしたＳＵＳ製の棒の表面に、右ねじの螺旋形態を持つＡ領域（長さ：１，０００ｍｍ  溝深さ２０μｍ）、左ねじの螺旋形態を持つＢ領域（長さ：１６ｍｍ  溝深さ６μｍ）及びＣ領域（長さ：１２５ｍｍ  溝深さ７μｍ）を有し、Ａ領域とＢ領域の距離、及びＢ領域とＣ領域の距離が１．０ｍｍであるものを使用した。なお、コーティングロッドの各領域における溝加工は、螺旋の傾斜角が５°、溝の断面形状がＵ字型となるように、レーザーを用いて行った。コーティングロッドは、走行しているフィルムに触れて回転する際にＡ領域の螺旋が幅方向外側に進行する向きに設置した。さらに、スムーズな回転のために、幅方向にピッチ４００ｍｍで設置された回転可能な支持体でコーティングロッドを支え、さらにその両端部にはスムーズな回転が可能となるようベアリングを設置した。なお、塗布工程において、塗液供給量は５Ｌ／ｍｉｎ、フィルム走行速度は５０ｍ／ｍｉｎとした。
【００５７】
さらに、両面に塗液を塗布した一軸配向フィルムの幅方向両端部をクリップで把持してテンターオーブンにて雰囲気温度１２０℃で乾燥、予熱し、室温１２０℃の延伸ゾーンで幅方向に３．７倍に延伸した。延伸後のフィルムを室温２３０℃の加熱ゾーンで１０秒間熱処理し、２３０℃から１２０℃まで冷却しながら５％の弛緩処理を行い、さらに５０℃まで冷却した。その後、幅方向両端部を切断除去した後に５０ｍ／分の速度でフィルムを巻き取って中間製品ロールを得た。こうして、基材ポリエステルフィルムの両面にコート層が積層された厚み１２５μｍ、ヘイズ０．７％（ＪＩＳ  Ｋ７１０５（１９８１）に規定の方法により測定）のフィルムを得た。評価結果を表１に示す。
【００５８】
［実施例２〜７、比較例１〜５］
コーティングロッド構成及び塗布条件を表１のとおりにした以外は実施例１と同様にしてフィルムを得た。評価結果を表１に示す。なお、コーティングロッドの各領域における溝加工は、実施例１と同様に、螺旋の傾斜角が５°、溝の断面形状がＵ字型となるように、レーザーを用いて行った。
【００５９】
【表１】
2018086605.tif 000003
【産業上の利用可能性】
【００６０】
本発明により、フィルムにコート層を形成させる際に発生する塗布抜けや塗布スジなどの塗布欠陥や、後工程の汚染を軽減することができるフィルムの製造方法を提供することができる。本発明により得られるフィルムは、塗布抜けや塗布スジなどの塗布欠陥が少なく、ＬＣＤ等のフラットパネルディスプレイ用途やタッチパネル用途などの表示材料や表面保護・加飾フィルムなどに、特に好適に使用することができる。
【符号の説明】
【００６１】
１  コーティングロッド
２ａ  Ａ領域
２ｂ  Ａ領域の長さ
３ａ  Ｂ領域
３ｂ  Ｂ領域の長さ
４ａ  Ｃ領域
４ｂ  Ｃ領域の長さ
５  フィルム
６  長手方向
７  塗液供給部
８  塗液規制板
９  コロ
１０  上流側カバー
１１  下流側カバー
１２  塗液
１３  塗液受けパン
１４  低部カバー
【図１】
2018086605.tif 000004
【図２】
2018086605.tif 000005
【図３】
2018086605.tif 000006
【図４】
2018086605.tif 000007
【図５】
2018086605.tif 000008